(57)【要約】【課題】  本発明は、低温での耐衝撃性に優れるだけでなく、耐薬品性や難燃性、剛性に優れた成型体が得られる樹脂組成物やその成型体を提供することを目的としている。【解決手段】  本発明の樹脂組成物は、マトリクス樹脂１００重量部、ポリオルガノシロキサン含有グラフト共重合体０．１〜２０重量部、及び充填剤１０〜２００重量部重量部を含む樹脂組成物である。好ましい一つの実施態様は、本発明の樹脂組成物を成形してなる成型体が射出成形を用いてなり、この射出成型時に、金型の間にフィルムを挟み込むインモールド成形で形成されてなる自動車部材とすることである。【選択図】なし【特許請求の範囲】
【請求項１】
マトリクス樹脂１００重量部、ポリオルガノシロキサン含有グラフト共重合体０．１〜２０重量部、及び充填剤３〜２００重量部を含む樹脂組成物。
【請求項２】
前記マトリクス樹脂が、ポリアミド系樹脂を主成分とすることを特徴とする、請求項１に記載の樹脂組成物。
【請求項３】
前記マトリクス樹脂が、ポリアミド系樹脂５１〜９０重量％、及びアクリロニトリル−ブタジエン−スチレン共重合体系樹脂１０〜４９重量％からなることを特徴とする、請求項２に記載の樹脂組成物。
【請求項４】
前記マトリクス樹脂が、ポリアミド系樹脂５１〜９０重量％、及びポリフェニレンエーテル系樹脂１０〜４９重量％からなることを特徴とする、請求項２に記載の樹脂組成物。
【請求項５】
前記充填剤が、層状珪酸塩である、請求項１〜４のいずれかに記載の樹脂組成物。
【請求項６】
前記充填剤が、ガラス繊維である、請求項１〜４のいずれかに記載の樹脂組成物。
【請求項７】
さらに導電性付与剤を含有してなる、請求項１〜６のいずれかに記載の樹脂組成物。
【請求項８】
請求項１〜７のいずれかに記載の樹脂組成物を成型してなる成型体。
【請求項９】
請求項８に記載の成型体が射出成形を用いてなり、該射出成型時に、金型の間にフィルムを挟み込むインモールド成形で形成されてなる自動車部材。
【請求項１０】
請求項８に記載の成形体が射出成形、射出プレス成形、ブロー成型、押出成形、及びプレス成形からなる群から選ばれる１以上の成形方法を用いてなり、該成形体に塗装を施してなる自動車用部材。
【発明の詳細な説明】
【技術分野】
【０００１】
本発明は、樹脂組成物、その成型体、及び自動車部材に関する。
【背景技術】
【０００２】
難燃性でかつ機械特性に優れた樹脂組成物は電気・電子関連の市場をはじめとして大きな需要があり、高い性能が求められている。例えば、熱可塑性樹脂組成物、特にポリカーボネート樹脂をマトリクス樹脂とする樹脂組成物を、例えば、自動車部材として用いる場合、例えば、自動車内で使用する場合には、アウトガスの低減が求められており、また、機械的強度の低温特性改善が要求されているが、更に、必要な難燃性を、難燃剤を添加することで付与しつつ、難燃剤の添加によって一般に低下する機械的強度を維持するために、マトリクス樹脂はほぼ同じで、難燃剤の量が多い樹脂組成物、及び難燃剤の量が少ない樹脂組成物の２種類を準備して、芯材１及び外皮層２から構成され、外皮層２は、芯材１に対して難燃剤を多く含んでいるような部材を、スタッピング成形や真空圧縮成形で成形することが提案されている（特許文献１）。
【先行技術文献】
【特許文献】
【０００３】
【特許文献１】特開平１０−１５１７０４号公報
【発明の概要】
【発明が解決しようとする課題】
【０００４】
本発明は、低温での耐衝撃性に優れるだけでなく、耐薬品性や難燃性、剛性に優れた成型体が得られる樹脂組成物やその成型体を提供することを目的としている。
【課題を解決するための手段】
【０００５】
鋭意検討した結果、本発明者は、特定の構成を有する樹脂組成物とすれば、低温での耐衝撃性に優れるだけでなく、耐薬品性や難燃性、剛性に優れた成型体が得られることを見出し、本発明を完成した。
【０００６】
すなわち、本発明は、マトリクス樹脂１００重量部、ポリオルガノシロキサン含有グラフト共重合体０．１〜２０重量部、及び充填剤３〜２００重量部を含む樹脂組成物に関する。
【０００７】
好ましい実施態様は、前記マトリクス樹脂を、ポリアミド系樹脂を主成分とすることである。
【０００８】
好ましい実施態様の一つは、前記マトリクス樹脂を、ポリアミド系樹脂５１〜９０重量％、及びアクリロニトリル−ブタジエン−スチレン共重合体系樹脂１０〜４９重量％からなるものとすることである。
【０００９】
好ましい実施態様の別の一つは、前記マトリクス樹脂を、ポリアミド系樹脂５１〜９０重量％、及びポリフェニレンエーテル系樹脂１０〜４９重量％からなるものとすることである。
【００１０】
好ましい実施態様の一つは、前記充填剤を、層状珪酸塩とすることである。
【００１１】
好ましい実施態様の別の一つは、前記充填剤を、ガラス繊維とすることである。
【００１２】
好ましい実施態様は、さらに導電性付与剤を含有してなる樹脂組成物とすることである。
【００１３】
また、本発明は、このような本発明の樹脂組成物を成形してなる成型体に関する。
【００１４】
好ましい一つの実施態様は、前記成型体が射出成形を用いてなり、該射出成型時に、金型の間にフィルムを挟み込むインモールド成形で形成されてなる自動車部材とすることである。
【００１５】
好ましい別の一つの実施態様は、前記成型体が射出成形、射出プレス成形、ブロー成型、押出成形、及びプレス成形からなる群から選ばれる１以上の成形方法を用いてなり、該成形体に塗装を施してなる自動車用部材とすることである。
【発明の効果】
【００１６】
本発明の樹脂組成物は、特定の性質を有するマトリクス樹脂、ポリオルガノシロキサン含有グラフト共重合体、及び充填剤をバランス良く含むので、低温での耐衝撃性に優れるだけでなく、耐薬品性や難燃性、剛性に優れた成型体が得られる樹脂組成物となる。
【発明を実施するための形態】
【００１７】
（成型品）
本発明の樹脂組成物から得られる成形品は、住宅・建材用途、電気・電子用途、自動車用途等の部材として適宜使用できるが、耐衝撃性や難燃性、耐寒性に優れることから、好ましくは電子機器筐体、電子電気機器内部部品、自動車内装材、自動車内部電装部品、自動車構造部材、自動車外装材、及び光反射板として使用され、特に好ましくは、これら自動車部材としての使用である。
【００１８】
（成型法）
本発明の樹脂組成物の成形法としては、射出成形法、射出プレス成形法、押出成形法、ブロー成形法、カレンダー成形法、インフレーション成形法、回転成形法、プレス成形などを適用することができる。本発明の樹脂組成物は上述したように、自動車のボディーや、イス、ドアミラー、ハンドル、ホイールカバー、（トラック等の）ステップ・スポイラー等の部材、ニッケル水素電池・リチウムイオン電池などのバッテリー筐体、制御回路筐体、センサーカバーなどの内部電装部品の部材の材料として適している。特に自動車の外装に使用する場合には、射出成形時に金型の間に、例えば、印刷したフィルムを挟み込み、成形と同時に成形体の表面に模様を施し、かつ必要に応じて同時にハードコート処理を施すインモールド成形、さらに印刷した２枚のフィルムの間に樹脂を挟み込む構造に成形するダブルインモールド成形が、または好ましくは導電性付与剤を含む樹脂組成物としてから射出成形、射出プレス成形、ブロー成型、押出成形、プレス成形などの方法で部材を成形した後、塗料粉体あるいは液状塗料を付着させ、必要に応じて炉内で焼き付け定着させた塗装成形体が、安価に安定して美しい外観の自動車用部材が得られるという観点から好ましい。電着塗装、あるいは静電塗装が特に好ましく用いられる。成形体の加飾やハードコート、ＵＶ遮蔽コートなどを行うことを目的としたインモールド成型を行う場合には、熱転写法が好ましく用いられるが、特に自動車外装用途など大型成形体を得るに当たっては、高い意匠性が求められ、かつ成形体表面全体にコート層を形成することが求められることから、シートオーバーレイ方式が好適である。
【００１９】
（フィルム）
このような目的に用いるフィルムとしては、アルミなどの金属泊，ポリエチレンテレフタレート（ＰＥＴ）、ポリプロピレン（ＰＰ）、ポリカーボネート（ＰＣ）、アクリル樹脂等の樹脂フィルム等が例示されるが、耐候性、型への追随性、および深絞り性の観点から、アクリルゴム成分で強化されたアクリル樹脂フィルムが好ましく、このようなものとしては（株）カネカ製サンデュレンに代表されるフィルムが挙げられる。他にレザーや布などでフィルムに代えても良い。
【００２０】
（樹脂組成物）
本発明の樹脂組成物は、マトリクス樹脂１００重量部、ポリオルガノシロキサン含有グラフト共重合体０．１〜２０重量部、及び充填剤３〜２００重量部を含む樹脂組成物であり、その成形体は、ポリオルガノシロキサン含有グラフト共重合体を含むので低温での耐衝撃性に優れ、さらに、充填剤を含むので十分な剛性、及び耐熱性を有するものを得ることができる。
【００２１】
本発明の樹脂組成物は、前記マトリクス樹脂１００重量部に対して、前記ポリオルガノシロキサン含有グラフト共重合体を０．１〜２０重量部含むことを要するが、成形体の難燃性・機械的特性の観点、及び成形性、成型体の耐熱性の観点からは、０．５重量部以上含むことが好ましく、より好ましくは１重量部以上、特には３重量部以上であり、好ましくは１０重量部以下、より好ましくは６重量部以下、特に好ましくは４重量部以下である。
【００２２】
本発明の樹脂組成物は、前記マトリクス樹脂１００重量部に対して、前記充填剤を３〜２００重量部を含むことを要するが、剛性・耐熱性付与と耐衝撃性とのバランスの観点から、５〜１００重量部含むことが好ましく、より好ましくは１０〜４０重量部である。
【００２３】
（混合方法）
本発明の樹脂組成物の各成分の混合は、公知の混練機械によって行なうことができる。このような混練機械としてはミキシングロール、カレンダーロール、バンバリーミキサー、ヘンシェルミキサー、リボンブレンダー、ニーダー、押出機、ブロー成形機、インフレーション成形機等を挙げることができる。
【００２４】
（マトリクス樹脂）
本発明に係るマトリックス樹脂としては、公知の熱可塑性樹脂が使用でき、充填剤との結着性付与の観点から、熱可塑性樹脂にエポキシ化合物を添加した樹脂を用いることが好ましい。
【００２５】
前記熱可塑性樹脂としては、成形性を容易にする観点から、ポリカーボネート系樹脂（ＰＣ）、ナイロン（Ｎｙ）等のポリアミド系樹脂（ＰＡ）、ポリブチレンテレフタレート（ＰＢＴ）、生分解性を有することから環境負荷軽減が期待できるポリ乳酸（ＰＬＡ）、ポリ（ヒドロキシブチレート−ヒドロキシヘキサノエート）（ＰＨＢＨ）、ポリブチレンサクシネート（ＰＢＳ）等のポリエステル系樹脂、ポリスチレン系樹脂（ＰＳ）、ポリ塩化ビニル系樹脂（ＰＶＣ）、ポリフェニレンスルフィド系樹脂（ＰＰＳ）、ポリフェニレンエーテル系樹脂（ＰＰＥ）や、アクリロニトリル−ブタジエン−スチレン共重合体系樹脂（ＡＢＳ）、アクリロニトリルスチレンアクリレート共重合体系樹脂（ＡＳＡ）、アクリロニトリル−スチレン共重合体系樹脂（ＡＳ）が好ましく用いられ、また、これらのポリマーアロイ、特にＰＣ／ＡＢＳ、ＰＣ／ＰＬＡ、ＰＣ／ＰＢＴ、ＰＰＥ／ＰＳ、が好ましく用いられる。
【００２６】
これらの熱可塑性樹脂の中でも、本発明の樹脂組成物は上述したように、自動車部材の材料として適しており、その用途に使用する場合には、強度・靱性と言った機械的特性の観点から、ポリアミド系樹脂を主成分とする樹脂が好ましく、その中でも、その結晶性により洗浄剤やオイルへの耐久性、即ち、耐薬品性に優れるＮｙがより好ましく、その場合には、耐薬品性をさらに向上させる観点から、酸スカベンジャーをマトリクス樹脂１００重量部に対して７０重量部以下で添加することが効果的であり、さらに好ましい。さらに、特に低温での耐衝撃性の観点から、マトリクス樹脂を、Ｎｙ５１〜９０重量％、及びＡＢＳ１０〜４９重量％からなる樹脂とすることが特に好ましく、その比率は、Ｎｙ７０〜９０重量％、及びＡＢＳ３０〜１９重量％とすることがより好ましい。また耐熱性の観点からは、マトリクス樹脂を、Ｎｙ５１〜９０重量％、及びＰＰＥ１０〜４９重量％からなる樹脂とすることが特に好ましく、その比率は、Ｎｙ７０〜９０重量％、及びＰＰＥ３０〜１９重量％とすることがより好ましい。
【００２７】
（Ｎｙ）
前記Ｎｙとしては、工業的に安価かつ多量に製造されるナイロン６、ナイロン６，６、ナイロン１１、ナイロン１２、ナイロン６，１０、ナイロン４，６およびこれらの共重合体、あるいはそのブレンド物が好適であるが、耐熱性の観点からはナイロン６６が、最も安価に安定的に入手可能なものとして特に好ましくはナイロン６である。
【００２８】
（酸スカベンジャー）
前記酸スカベンジャーとしては、硫酸バリウムと、酸化亜鉛と、シリカやメタケイ酸カルシウム等のケイ酸塩と、からなる群から選ばれる１種以上が好ましく、本発明に係るマトリクス樹脂１００重量部に対して、耐酸性向上と耐衝撃性維持の観点から、前記酸スカベンジャーは、０．１〜５０重量部がさらに発明の樹脂組成物に含まれていることが好ましく、より好ましくは、１〜２０重量部である。
【００２９】
（ＡＢＳ）
前記ＡＢＳとしては、ブタジエン等の共役ジエンを主成分としたモノマーを重合した共役ジエンゴムの存在下に、少なくともスチレン系単量体と（メタ）アクリロニトリル系単量体とを、塊状重合法もしくは乳化重合法により重合してなる共重合体等が例示され、具体的には、日本Ａ＆Ｌ（株）、商品名：サンタックＡＴ−０８（登録商標）、クララスチックＧＡ−５０１（登録商標）等である。さらに、印刷性や塗料親和性、耐衝撃性の観点から、ブタジエン等の共役ジエンを主成分としたモノマーを重合した共役ジエンゴムの存在下に、少なくともスチレン系単量体と（メタ）アクリロニトリル系単量体と、（メタ）アクリル酸やマレイン酸に代表される酸基含有単量体、無水マレイン酸などの酸無水物系単量体、ｔ−ブチル（メタ）アクリレートなどから選択される１種以上の単量体とを、前期同様に重合してなる共重合体が好ましく用いられる。
【００３０】
（ポリオルガノシロキサン含有グラフト共重合体）
本発明に係るポリオルガノシロキサン含有グラフト共重合体は、ポリオルガノシロキサン（Ａ）、分子内に２以上のラジカル重合性基を有する多官能性単量体由来の単位を少なくとも有する重合体（Ｂ）、及びエチレン性不飽和単量体由来の重合体（Ｃ）含むグラフト共重合体を主成分とする組成物であり、好ましくは、（Ａ）からなるコア層、（Ｂ）からなる中間層、及び（Ｃ）からなるシェル層を含んで構成される所謂コアシェル構造を有するグラフト共重合体、及び（Ａ）にグラフトしなかった、（Ｂ）、（Ｃ）成分等からなる所謂フリーポリマー、を組成物の構成成分とし、グラフト共重合体のみから構成されていることがより好ましい。
【００３１】
かかるポリオルガノシロキサン含有グラフト共重合体は、例えば、ポリオルガノシロキサン（Ａ）存在下に、前記多官能性単量体を主成分とする単量体を重合した後、さらにエチレン性不飽和単量体を重合することにより得ることができる。
【００３２】
本発明に係るポリオルガノシロキサン含有グラフト共重合体のグラフト率は、得られる樹脂組成物の難燃性を損なわないために、好ましくは１．００１以上、より好ましくは１，０１以上、さらには１．０４以上、特には１．０８以上であり、好ましくは２以下、より好ましくは１．４以下、さらには１．２８以下、特には１．１５以下である。
【００３３】
このようなポリオルガノシロキサン含有グラフト共重合体は、上記重合後には、好ましくは水系ラテックスとして得られ、この水系ラテックスに塩化カルシウム、塩化マグネシウム、硫酸マグネシウム、塩化アルミニウムなどの二価以上の金属塩を添加することにより凝固した後に熱処理・脱水・洗浄・乾燥し粉体として回収する凝固法や、この水系ラテックスを噴霧乾燥して直接粉体として回収する噴霧乾燥法により、通常粉体として製造される。また、このようにして本発明に係るポリオルガノシロキサン含有グラフト共重合体粉末を得る工程の途中に、さらに好ましくは数回の水洗工程を追加することで、その粉末中の、重合時に用いた乳化剤、分散剤、ｐＨ調整剤、重合開始助剤などの副原料に由来する有機ナトリウム塩や有機カリウム塩等のマトリクス樹脂に対する触媒的分解作用を有する金属塩不純物を低減し、例えば、これらの総量が１０ｐｐｍ以下とすると、本発明の樹脂組成物がより高品質もものとなるので好ましい。また、脱水時において前記ポリオルガノシロキサン含有グラフト共重合体を含むスラリーのｐＨを、好ましくは３〜９、より好ましくは４．２〜８、さらには５．８〜６．８となるように調整し、その後に脱水することが、マトリクス樹脂の分解を最も抑制できるので好ましい。
【００３４】
このようなポリオルガノシロキサン含有グラフト共重合体の粉体は、それをマトリクス樹脂に配合して樹脂組成物を得る際に、マトリクス樹脂として粉体状のものを用いる場合には、その粉体の体積平均粒子径が、好ましくは１μｍ以上、より好ましくは１０μｍ以上、さらには５０μｍ以上、好ましくは１ｍｍ以下、より好ましくは５００μｍ以下、さらには２００μｍ以下とすることが好ましい。特に、マトリックス樹脂の粉体の平均粒子径に近い、あるいは同様の体積平均粒子径であることが、分級しにくくなるので好ましい。前記粉体としては、本発明の共重合体が緩やかに凝集した状態のものであることが、マトリックス樹脂中でグラフト共重合体の一次粒子の状態に容易に分散するので、好ましい。
【００３５】
本発明に係るポリオルガノシロキサン含有グラフト共重合体を１００重量％として、前記ポリオルガノシロキサン（Ａ）は、本発明に係る樹脂組成物の難燃性を損なわないために、６５重量％以上含有していることが好ましく、さらには７５重量％以上、特には８２．５重量％以上含有することが好ましい。上限は、マトリクス樹脂中でのポリオルガノシロキサン（Ａ）成分の分散状態を良好にするために好ましくは９９重量％であり、より好ましくは９８重量％、さらには９５重量％が好ましい。
【００３６】
本発明に係るポリオルガノシロキサン含有グラフト共重合体を１００重量％として、前記分子内に２以上のラジカル重合性基を有する多官能性単量体由来の単位を少なくとも有する重合体（Ｂ）は、本発明に係る樹脂組成物の難燃性を損なわないために、好ましくは０．１重量％以上含有していることが好ましく、より好ましくは０．５重量％以上、さらには１重量％以上であり、好ましくは３０重量％以下、より好ましくは２０重量％以下、さらには１０重量％以下であり、もっとも好ましい範囲は１〜５重量％であり、この比率は、本発明に係るポリオルガノシロキサン含有グラフト共重合体に対する、重合体（Ｂ）形成用単量体の重さと同じであることが好ましい。
【００３７】
本発明に係るポリオルガノシロキサン含有グラフト共重合体を１００重量％として、前記エチレン性不飽和単量体由来の重合体（Ｃ））は、本発明に係る樹脂組成物の難燃性を損なわないために、また、本発明に係るポリオルガノシロキサン含有グラフト共重合体とマトリクス樹脂との相溶性を確保するために、好ましくは０．５重量％以上含有していることが好ましく、より好ましくは３重量％以上、さらには５重量％以上であり、好ましくは３４．９重量％以下、より好ましくは２４．５重量％以下、さらには好ましくは１５重量％以下であり、この比率は、本発明に係るポリオルガノシロキサン含有グラフト共重合体に対する、前記エチレン性不飽和単量体の重さと同じであることが好ましい。
【００３８】
（充填剤）
本発明に係る充填剤としては、フライアッシュ、タルク、マイカ、炭酸カルシウム、酸化チタン、酸化亜鉛ナノ微粒子、層状珪酸塩、金属微粒子、カーボンナノチューブ、カーボンファイバー、微小中空球体、多孔質粒子、窒化ケイ素、ガラス繊維等が挙げられる。
【００３９】
本発明の樹脂組成物は上述したように、自動車のボディーや、イス、ドアミラー等の部材の材料として適しており、その場合には、耐熱性と寸法安定性の観点から、本発明の樹脂組成物を、充填剤として層状珪酸塩を本発明に係るマトリクス樹脂１００重量に対して、３〜２００重量部、より好ましくは５０〜１５０重量部含む樹脂組成物とすることが好ましく、また、自動車の軽量化に寄与する観点から、本発明の樹脂組成物を、充填剤として微小中空球体を本発明に係るマトリクス樹脂１００重量に対して、１０〜２００重量部含む、軽量強化樹脂組成物とすることも好ましい。
【００４０】
前記層状珪酸塩としては、ベントナイト、カオリナイト、バイデライト、サポナイト、又はモンモリロナイト、ヘクトライト等のスメクタイトとして知られる粘土系のものが好ましく例示できる。
【００４１】
前記微小中空球体としては、数平均粒子径５〜５０μｍ、真比重０．４０ｇ／ｃｍ３以上、かつ１０％体積減少強度が１００Ｋｇ／ｃｍ２以上のものが好ましく例示できる。
【００４２】
前記多孔質粒子としてはゾル−ゲル法で形成された多孔質シリカを例示することが出来る。
【００４３】
前記タルクとしては、数平均粒子径１〜２５μｍのタルクが好ましく例示でき、前記マイカとしては、数数平均粒子径５０〜２５０μｍのマイカが好ましく例示できる。
【００４４】
より好ましくは、有機アンモニウムでカチオン交換処理された、もしくは高級アルコール、ステアリン酸ジエタノールアミド、グリセリン脂肪酸エステル、ソルビタン脂肪酸エステルなどのノニオン系界面活性剤で処理された変性スメクタイトを用いることで、本発明の樹脂組成物の成型品を、より高剛性、高強度、高寸法精度（低異方性）、良好な難燃性、耐加水分解性、及びセルフタップ特性に優れたものとできる。この際、本発明に係るマトリクス樹脂１００重量部に対して、変性スメクタイトは１〜２０重量部とすることがより好ましい。また微小中空球体や多孔質粒子などを併用すると、得られた成形体の比重が小さくなり、剛性・強度を維持した上で軽量化が可能となり、好ましい。
【００４５】
（結晶核剤）
本発明の樹脂組成物は上述したように、自動車のボディーや、イス、ドアミラー等の部材の材料として適しており、その場合には、マトリクス樹脂の結晶化を促進し、本発明の成形体の耐薬品性・剛性をより向上する観点から、本発明の樹脂組成物を、さらに、結晶核剤を０．０１〜１０重量部含む樹脂組成物とすることが好ましい。
【００４６】
前記結晶核剤としては、脂肪酸金属塩などの有機系結晶核剤の利用の他、前記充填剤としてあげたタルク、マイカ、炭酸カルシウム、酸化チタン、酸化亜鉛ナノ微粒子、層状珪酸塩、金属微粒子などを無機系の結晶核剤としても機能させる方法が挙げられる。
【００４７】
（結晶化促進剤）
前記と同様の理由で、本発明の樹脂組成物を、さらに、結晶化促進剤を０．０１〜１０重量部含む樹脂組成物とすることが好ましい。
【００４８】
結晶化促進剤としては、低分子量ポリアミド、高級脂肪酸類、高級脂肪酸エステル類や高級脂肪族アルコール類が挙げられ、単独またはこれらを組み合わせて使用できる。
【００４９】
前記結晶核剤と結晶化促進剤を併用することも出来る。
【００５０】
（導電性付与剤）
本発明の樹脂組成物は上述したように、自動車のドア・フェンダー・ホイールカバー・（トラック等の）ステップ・ボンネット・ピラー・サイド・エアロパーツ等のボディーや、イス、ドアミラー等の部材の材料として適しており、その場合には、本発明の成型体に導電性を付与することでプライマー処理なく静電塗装でき、溶剤使用量低減に導く静電粉体塗装できる観点から、本発明の樹脂組成物を、さらに、導電性付与剤を０．０５〜２０重量部含む樹脂組成物とすることが好ましく、より好ましくは、０．５〜５重量部とすることである。
【００５１】
前記導電性付与剤としては、金属のマイクロファイバ、金属粉、黒鉛、多層カーボンナノチューブ、アセチレンブラック等の導電性カーボンブラック、導電性炭素繊維（平均繊維径 ０．８μｍ、繊維状、アスペクト比 ８のものなど）、導電被覆型導電性フィラー（硫酸バリウムを核としその表面に酸化錫系導電層を被覆したもの、平均粒径０．４μｍ）等が挙げられる。
【００５２】
（配合剤）
本発明の樹脂組成物には、通常使用される配合剤を適宜添加することができる。そのような添加剤としては、着色剤、顔料、伝熱性付与剤、加水分解抑制剤、増粘剤、可塑剤、滑剤、紫外線吸収剤、帯電防止剤、流動性改良剤、離型剤、相溶化剤、充填剤とマトリックス樹脂とのカップリング剤、摺動性付与剤、滴下防止剤、難燃剤、難燃助剤、酸化防止剤、繊維強化剤、分散助剤、耐衝撃強化剤、熱安定剤等が挙げられる。
【００５３】
前記顔料としては、酸化チタン、蛍光増白剤等が挙げられる。
【００５４】
前記蛍光増白剤としては、ベンズオキサゾール誘導体、クマリン誘導体、ビフェニール誘導体などが挙げられる。
【００５５】
前記伝熱性付与剤としては窒化硼素等が挙げられる。
【００５６】
前記加水分解抑制剤としては、カルボジイミド化合物、エポキシ樹脂、エポキシ基含有ビニル重合体などが挙げられる。
【００５７】
前記増粘剤としては、高分子量ポリメチルメタクリレート系樹脂等が挙げられ、エポキシ基を含有するものが好ましく用いられる。
【００５８】
前記帯電防止剤としては、ポリアミドーポリエーテルブロック体、アルキレングリコール、グリセリン、脂肪酸エステル、エトキシ化アルキルアミン類、アルカンスルフォネート類等が挙げられる。
【００５９】
前記流動性改良剤としては、テルペン樹脂・アクリロニトリルースチレン共重合体、シリコーンオイル、シリコーン樹脂等が挙げられる。
【００６０】
前記離型剤としては、モノグリセリド・シリコーンオイル・ポリグリセリン等やエポキシ基含有ポリオルガノシロキサン等の官能基含有ポリオルガノシロキサンが挙げられる。
【００６１】
前記相溶化剤としては、（エポキシ変性、酸変性、または酸無水物変性の）スチレンーブタジエンースチレンブロック共重合体等が挙げられる。
【００６２】
前記カップリング剤としては、ポリオール、シランカップリング剤、チタンカップリング剤等が挙げられる。
【００６３】
前記熱安定剤としては、フォスファイト、フォスフォナイト系化合物等が挙げられる
前記滑剤としては脂肪酸エステルワックス、ポリエチレンワックス、エチレン−酢ビ共重合ワックス、アミド系ワックスなどが挙げられる。
【００６４】
前記摺動性付与剤としてはシリコーン樹脂、フッ素樹脂などが挙げられる。
【００６５】
前記滴下防止剤として、例えば、本発明の樹脂組成物につき、特にＵＬ−９４試験等の試験方法で試験が可能な燃焼時の滴下につき防止効果を得る必要がある場合には、滴下防止剤として、ポリテトラフルオロエチレン（ＰＴＦＥ）、ポリフッ化ビニリデンなどのフッ素系樹脂、ポリイミド、ポリアミドイミド、シリコーンオイル、反応基含有シリコーンオイル、及びシリカからなる群から選ばれる１種以上を含むことが好ましく、その中でも、滴下防止性に優れることから、ＰＴＦＥが特に好ましく、繊維形成型のものが好ましく、フッ素の含有量が７３重量％程度のものが好ましく、重量平均分子量が５００万のものが好適である。具体的には、ダイキン工業株式会社製の、商品名：ポリフロンＦＡ−５００（登録商標）や商品名：ＭＰＡ−ＦＡ１００である。燃焼時に滴下が問題となる場合に、その防止効果が有効に得られるように、また成型時の流動性を確保するために、前記滴下防止剤の添加量は、マトリクス樹脂１００重量部当たり、好ましくは２重量部以下、より好ましくは１重量部以下、さらには０．６重量部以下、好ましくは０．１重量部以上である。滴下防止剤としてフッ素系樹脂と、ＡＳ樹脂やメタクリル樹脂などの他の樹脂を、多層構造を有するように複合化した、あるいは共凝集体として複合化した、複合樹脂も使用しうる。この場合の最適な滴下防止剤の添加量は、フッ素系樹脂のみを対象として計算し、前述の通りである。
【００６６】
前記難燃剤としては、リン系難燃剤、窒素系難燃剤、ハロゲン系難燃剤からなる群から選ばれる１種以上を含むことが好ましく、その中でも、難燃性に優れることからリン系難燃剤と窒素系難燃剤の併用がより好ましい。十分な難燃性を付与しつつ機械的特性や耐熱性の低下を抑える観点から、前記リン系難燃剤の添加量は、マトリクス樹脂１００重量部当たり、好ましくは１重量部以上、より好ましくは２重量部以上、さらに好ましくは５重量部以上、好ましくは２５重量部以下、より好ましくは１０重量部以下である。また同様の理由で、前記窒素系難燃剤の添加量は、マトリクス樹脂１００重量部当たり、好ましくは１重量部以上、より好ましくは２重量部以上、さらに好ましくは５重量部以上、好ましくは２５重量部以下、より好ましくは１０重量部以下である。
【００６７】
前記リン系難燃剤としては、赤リン、無機リン化合物、有機リン化合物等を挙げることができるが、ハロゲン原子を含まないものが焼却処分時の燃焼排ガス問題の側面から好ましく、また、埋め立て処分時の地下水への溶出問題や取り扱い時の安全性の観点から、より好ましくはリン酸エステル、縮合リン酸エステル、亜リン酸エステル、縮合亜リン酸エステル、有機ホスフォン酸エステルであり、さらに好ましくはリン酸エステル、縮合リン酸エステルであり、特に好ましくは縮合リン酸エステルであり、最も好ましくは縮合リン酸エステルのポリマーである。
【００６８】
前記赤リンとしては、一般に知られる赤リンの他に、その表面を予め後述する難燃助剤である金属水酸化物の被膜を形成したもの、該金属水酸化物、及び熱硬化性樹脂からなる被膜を形成したもの、該金属水酸化物の被膜上に熱硬化性樹脂の被膜を二重に形成したもの等を挙げることができる。
【００６９】
前記無機リン化合物としては、ポリリン酸アンモニウムなどの無機系リン酸塩等を挙げることができる。
【００７０】
前記有機リン化合物としては、リン酸エステル、縮合リン酸エステル、亜リン酸エステル、縮合亜リン酸エステル及びその芳香環ハロゲン置換化合物、含ハロゲンリン酸エステル、含ハロゲン縮合リン酸エステル、窒素含有リン酸エステル、有機ホスフォン酸エステル等の有機リン酸エステルの他、ホスフィン、ホスフィンオキシド、ホスフォン酸塩、ホスファゼン、ホスホルアミド、有機ホスフォニウム塩等のリン酸化合物が挙げられ、難燃性に優れることから、好ましくは縮合リン酸エステル、縮合亜リン酸エステルであり、例えば、レゾルシンポリフォスフェート、ビスフェノール−Ａポリフォスフェート、ビフェニルポリフォスフェートであり、具体的には、旭電化工業社製のアデカスタブＰＦＲやアデカスタブＦＰ５００、大八化学工業株式会社製のＰＸ−２００、ＰＸ−２０２が好ましく用いられる。
【００７１】
前記窒素系難燃剤としては、シアヌル酸、イソシアヌル酸、メラミン、メラム、メレム、メロン、アンメリン、アンメリド、メラミンシアヌレート、トリアリルシアヌレート、トリメタリルイソシアヌレート、１，３，５−トリアクリロイルヘキサヒドロ−Ｓ−トリアジン、２−ウレイドメラミン、ネオペンチルグリコールホウ酸メラミン、ベンゾグアナミン、アセトグアナミン、２−（２Ｈ−ベンゾトリアゾール−２−イル）−４，６−ジ−ｔｅｒｔ−ブチルフェノール、１−シクロヘキシルオキシ−２，２，６，６−テトラメチル−４−オクタデシルアミノピペリジン、尿素シアヌレート、アラントイン、グリコルリル等の化合物、グアニジン、アミノグアニジン、シアングアニジン、ペンタエリスリットホウ酸グアニジン、ネオペンチルグリコールホウ酸グアニジン等のグアニジン類、又は該グアニジン類とホウ酸、炭酸、リン酸、硝酸、又は硫酸との塩、又は付加物、又はトリアリルシアヌレート重合体、トリアリルイソシアヌレート重合体等を挙げることができる。
【００７２】
ホスファゼン、ポリリン酸アンモニウムなどの同一分子内にリン原子と窒素原子をともに含む難燃剤であれば単一で使用できる場合があり、好ましく用いられる。
【００７３】
前記難燃助剤としては、上記難燃剤の効果を高めより難燃性を高めるために、難燃剤と併用される難燃助剤して、金属塩、金属酸化物、シリコーン化合物、アンチモン系難燃助剤、及び金属水酸化物からなる群から選ばれる１種以上を含むことが好ましく、その中でも、難燃助剤としての効果が高い金属塩がより好ましく、また、難燃性に優れる、リン系難燃剤／シリコーン化合物の併用や、ハロゲン系難燃剤／アンチモン系難燃助剤、リン系難燃剤／金属水酸化物、リン系難燃剤／金属酸化物、リン系難燃剤／金属塩の併用がより好ましい。十分な難燃性を付与しつつ機械的特性の低下を抑える観点から、前記難燃助剤の添加量は、マトリクス樹脂１００重量部当たり、好ましくは２重量部以下、より好ましくは１重量部以下、さらには０．６重量部以下、好ましくは０．００１重量部以上、より好ましくは０．１重量部以上である。
【００７４】
前記酸化防止剤としては、フェノール系酸化防止剤、リン系酸化防止剤、硫黄系酸化防止剤からなる群から選ばれる１種以上を含むことが好ましく、その中でも、溶融加工時の熱安定性に優れることから、フェノール系酸化防止剤がより好ましく、さらに好ましくはフェノール系酸化防止剤を２種類組み合わせて用いることであり、また、さらに好ましくはフェノール系酸化防止剤と硫黄系酸化防止剤とを２種類組み合わせて用いることであり、難燃性が特に良好となることから、例えば後述する硫黄系酸化防止剤の具体例の化合物と、フェノール系酸化防止剤であるトリス（３，５−ジ−ｔｅｒｔ−ブチル−４−ヒドロキシベンジル）イソシアヌレイトとの組合せ、（３，５−ジ−ｔｅｒｔ−ブチル−４−ヒドロキシベンジル）イソシアヌレイトと１，１，３−トリス（２−メチル−４−ヒドロキシ−５−ｔｅｒｔ−ブチルフェニル）ブタンの組合せ、２，４−ジメチル−６−（１−メチルペンタデシル）フェノールと、オクタデシル−３−（３，５−ジ−ｔｅｒｔ−ブチル−４−ヒドロキシフェニル）プロピオネートとの混合物（例えばチバスペシャルティケミカルズ製イルガノックス１１４１）、を用いることが特に好ましく、フェノール系酸化防止剤と硫黄系酸化防止剤の両方の性質を兼ね備えた４，４‘−チオビス−（６−ｔｅｒｔ−ブチル−３−メチルフェノール）を用いることもできる。
【００７５】
溶融加工時の熱安定性の観点、及び効果−コストのバランスの観点から、前記酸化防止剤の添加量は、マトリクス樹脂１００重量部当たり、好ましくは０．００１重量部以上、より好ましくは０．０１重量部以上、さらに好ましくは０．０１５重量部以上であり、好ましくは１重量部以下、より好ましくは０．４重量部以下、さらに好ましくは０，１重量部以下、特に好ましくは０．０７５重量部以下である。
【００７６】
前記繊維強化剤としては、有機繊維、ガラス繊維（ＧＦ）、カーボン繊維（ＣＦ）、カーボンナノチューブ（ＣＮＴ）、植物繊維等が挙げられ、ＣＦやＣＮＴを用いる場合には、本発明に係るマトリックス樹脂との濡れ性を向上させ、繊維強化剤をマトリクス樹脂中に均一に分散好させる観点から、これらの繊維を気相で熱酸化処理して表面に酸素含有基を有する繊維とすることが好ましく、ガラス繊維を用いる場合には、同様の観点から、これらの繊維をシランカップリング剤、チタンカップリング剤、有機リン酸化合物、有機カルボン酸化合物などに接触させ繊維表面にこれら化合物を吸着させた繊維とすることが好ましい。十分な機械的特性を得る観点から、本発明の樹脂組成物は、繊維強化剤を５〜５０重量部含むことが好ましい。
【００７７】
前記有機繊維としては、アラミド繊維、ポリアリレート繊維等が挙げられる。
【００７８】
前記植物繊維としては、短繊維を除去したケナフ等が挙げられる。
【００７９】
前記繊維強化剤としては、その繊維長さの重量平均値が、５０μｍ〜１５０μｍであることが好ましく、集束剤で予め集束処理したＧＦ、ＣＦを用いることが好ましく、より好ましくは扁平断面ＧＦ、ＣＦと、前述する充填剤である板状無機充填材と、を組み合わせ使用することであり、さらに好ましくは、ＣＦと板状無機充填材である層状珪酸塩とを組み合わせ使用することである。
【００８０】
前記集束剤で集束処理された繊維強化剤としては、集束剤としてビスフェノールＡ型エポキシ樹脂を０．５〜２重量部用いて１００重量部のＧＦが集束処理されたものを好ましく例示することができる。
【００８１】
前記扁平断面ＧＦ、ＣＦとしては、その繊維断面の重量平均値が、長径が２５μｍ程度で、長径と短径の比が４程度のものが好適である。
【００８２】
前記耐衝撃性改良剤としては、エチレン−エチルアクリレート−無水マレイン酸共重合体（エチルアクリレート含有量 １２ｗｔ％  無水マレイン酸含有量  ３ｗｔ％、具体例：日本油脂（株）製商品名「モディパーＡ８４００」など）、無水マレイン酸変性エチレンプロピレンジエンゴム（ＥＰＤＭ−ｇ−ＭＡ、具体例：白石カルシウム製商品名「ロイヤルタフ４９８」など）、無水マレイン酸変性スチレン−エチレン−ブタジエン−スチレン共重合体（ＳＥＢＳ−ｇ−ＭＡ、旭化成（株）製商品名：タフテックＭ１９１１など）などの酸無水物変性樹脂、エポキシ変性ＭＭＡーＳｔーエチレン（Ｅｔ）共重合体（具体例：日本油脂（株）商品名「Ｍｏｄｉｐｅｒ Ａ−４１００」など）、エチレンーグリシジルメタクリレート（ＧＭＡ）共重合体（具体例：住友化学（株）製商品名：「ボンドファーストＥ」など）、エチレン−ＧＭＡ−酢酸ビニル共重合体（具体例：住友化学（株）製商品名：「ボンドファースト７Ｂ」など）、エチレン−ＧＭＡ−アクリル酸メチル共重合体（具体例：住友化学（株）製商品名：「ボンドファースト７Ｍ」など）などのエポキシ基含有樹脂などを、好ましく例示することが出来る。
【００８３】
（ポリオルガノシロキサン（Ａ））
前記ポリオルガノシロキサン（Ａ）は難燃性を低下させることなく、特に低温での耐衝撃性を向上させるための成分であり、場合によってはそれ自身を含む樹脂組成物の難燃性を向上させる成分である。前記ポリオルガノシロキサン（Ａ）には、ポリジメチルシロキサン、ポリメチルフェニルシロキサン、ポリジメチルシロキサン−ジフェニルシロキサン共重合体などのポリオルガノシロキサン、側鎖アルキル基の一部が水素原子に置換されたポリオルガノハイドロジェンシロキサン等を用いることができる。これらの内、ポリジメチルシロキサン、ポリメチルフェニルシロキサン、ポリジメチルシロキサンージフェニルシロキサン共重合体が難燃性を付与する上では好ましく、ポリジメチルシロキサンが経済的にも容易に入手できるので最も好ましい。
【００８４】
前記ポリオルガノシロキサン（Ａ）の重量平均分子量は好ましくは、最終成形体の難燃性や耐衝撃性を十分なものとする観点、及び生産性を確保する観点から、１００，０００以上、より好ましくは１５０，０００以上、好ましくは１，０００，０００以下、より好ましくは７００，０００以下、さらには３００，０００以下である。前記重量平均分子量はゲル・パーミエーション・クロマトグラフィ（ＧＰＣ）分析による標準ポリスチレン換算値を用いることができる。
【００８５】
前記ポリオルガノシロキサン（Ａ）は具体的には、ジメチルジクロロシラン、ジメチルジアルコキシシラン、１，３，５，７−オクタメチルシクロテトラシロキサン（Ｄ４）に代表される環状シロキサンや、好ましくは重量平均分子量が５００〜２０，０００以下の直鎖状、又は分岐状のオルガノシロキサンオリゴマーを主成分とする前記ポリオルガノシロキサン（Ａ）形成用原料を、酸や、アルカリ、塩、フッ素化合物などの触媒を用いて、溶液重合法、懸濁重合法、乳化重合法等の方法で重合したポリオルガノシロキサンを好ましく例示することができる。前記ポリオルガノシロキサン（Ａ）の原料として、残存揮発性低分子量環状シロキサンがあらかじめ低減された前記直鎖状、又は分岐状のオルガノシロキサンオリゴマーを用いた場合には、形成されたポリオルガノシロキサン（Ａ）中の残存揮発性低分子量環状シロキサンを低減することが可能でストリッピング等の工程等を省くことができる。
【００８６】
また、前記ポリオルガノシロキサン（Ａ）形成用単量体１００重量％中には、ゴム弾性を十分に維持し、かつ架橋構造を形成する観点から、必要に応じてメチルトリエトキシシラン、テトラプロピルオキシシランなどの３官能以上のアルコキシシラン、及びメチルオルソシリケートなどの３官能以上のシランの縮合体からなる群から選ばれる１種以上が、０．１重量％〜１０重量％含まれ得る。
【００８７】
さらに、前記ポリオルガノシロキサン（Ａ）形成用原料１００重量％中には、ラジカル重合性基をこのポリオルガノシロキサン（Ａ）に導入することで、本発明に係る前記中間層のポリオルガノシロキサン（Ａ）への被覆を容易にする観点から、メルカプトプロピルジメトキシメチルシラン、アクリロイルオキシプロピルジメトキシメチルシラン、メタクリロイルオキシプロピルジメトキシメチルシラン、ビニルジメトキシメチルシラン、ビニルフェニルジメトキシメチルシランなどの加水分解性基、及びラジカル重合性基を含有するシラン化合物であるグラフト交叉剤が、０．１重量％〜１０重量％含まれていることが好ましい。
【００８８】
メタクリロイルオキシプロピルトリメトキシシランなど、前記３官能以上のアルコキシシランであってかつラジカル重合性基を有するシラン化合物を用いることも出来る。
【００８９】
最終成形体の耐衝撃性を良好に発現させるために、前記ポリオルガノシロキサン（Ａ）は粒子であることが好ましい。かかる粒子は、前述のごときオルガノシロキサンから乳化重合法により製造することができる。乳化重合法に代わって、エマルジョン状態のポリオルガノシロキサンを変性する方法、溶液重合法などにより得た変性若しくは非変性のポリオルガノシロキサン（Ａ）を高圧ホモジナイザーなどを用いて機械的に強制乳化する方法などによりポリオルガノシロキサン（Ａ）のエマルジョンを得ることもできる。
【００９０】
このようにポリオルガノシロキサン（Ａ）が粒子の場合には、安定的に粒子を得る観点、及び最終成形体の難燃性や耐衝撃性を十分なものとする観点から、その体積平均粒子径は０．００８〜０．６μｍが好ましく、０．０１〜０．３５μｍがさらに好ましく、このようにポリオルガノシロキサン（Ａ）の粒子であるゴム粒子につき、本発明の樹脂組成物やその成型体を電子顕微鏡写真等で観察して測定される該粒子の数平均占有面積が、０．０１〜０．１２μｍ２であることがより好ましい。前記体積平均粒子径は、例えば、日機装株式会社製のＭＩＣＲＯＴＲＡＣ  ＵＰＡ１５０を用いて測定することができる。
【００９１】
ここで、ポリオルガノシロキサン（Ａ）を重合するに際しては、シード重合法を適用することができる。例えば、ポリブチルアクリレート等の有機重合体をシード粒子として用いる方法、ポリオルガノシロキサンラテックスをシードラテックスとして用いる方法等を好ましく例示することができ、その際、シード粒子のラテックス粒子径は３０ｎｍ以下が好ましく、より好ましくは２５ｎｍ以下、さらに好ましくは１０ｎｍ以下であり、１ｎｍ以上、より好ましくは５ｎｍ以上である。
【００９２】
前記の変性若しくは非変性の、好ましくは残存揮発性低分子量環状シロキサンがあらかじめ低減された（ポリ）オルガノシロキサンは、必要に応じて前記グラフト交叉剤等と共に、水、界面活性剤、触媒などを加え、例えばラインミキサーや循環ポンプなどで一次混合後、高圧ホモジナイザーやコロイダルミルなどにより所望の粒子径になるよう機械的に強制乳化し、必要に応じてドデシルベンゼンスルホン酸、ベンゼンスルホン酸、トルエンスルホン酸、キシレンスルホン酸、クメンスルホン酸などの酸を加えて０℃以上、好ましくは１００℃以下、さらには３０℃以下、特に２５℃以下で重合し、必要に応じてさらにグラフト交叉剤等と反応させ、しかる後に中和することで生成することができる
前記環状シロキサン等の重合、又は（ポリ）オルガノシロキサン等の強制乳化重合に際して酸性重合条件を用いる場合には、界面活性剤としては酸性下でも界面活性能が発揮される界面活性剤を用いることが好ましい。その様な界面活性剤としては、例えば、アルキル硫酸エステルの金属塩、アルキルスルフォン酸の金属塩、アルキルアリールスルホン酸の金属塩などのアニオン系界面活性剤をあげることができる。前記金属塩としては、好ましくはアルカリ金属塩、特にナトリウム塩、カリウム塩が選ばれる。中でもナトリウム塩が好ましく、さらにはドデシルベンゼンスルホン酸ナトリウムが最も好ましい。また、ポリオキシエチレンドデシルエーテルに代表されるポリオキシアルキレンアルキルエーテル、ポリオキシエチレンノニルフェニルエーテルに代表されるポリオキシアルキレンアルキルアリールエーテル、ポリオキシエチレンステアリン酸エステルに代表されるポリオキシアルキレン高級脂肪酸エステル、ソルビタンモノラウリン酸エステルなどのノニオン系界面活性剤を使用することができる。あるいはそれらと前記アニオン系界面活性剤とを併用することもできる。
【００９３】
（多官能性単量体由来重合体（Ｂ））
前記分子内に２以上のラジカル重合性基を有する多官能性単量体由来の単位を少なくとも有する重合体（Ｂ）には、前記エチレン性不飽和単量体の重合体（Ｃ）のポリオルガノシロキサン（Ａ）へのグラフト効率を高める効果があり、これにより前記エチレン性不飽和単量体の使用量少なく抑えることが可能となるので、相対的に本発明に係るポリオルガノシロキサン含有グラフト共重合体中でのポリオルガノシロキサン（Ａ）成分の割合を高めることができる。この結果、可燃成分であるエチレン性不飽和単量体の使用量を低減することができ、得られる樹脂組成物の難燃性の悪化を抑制、もしくは改善することができる。多官能性単量体由来重合体（Ｂ）として窒素原子含有多官能性単量体由来重合体を用いた場合には、さらには、ポリオルガノシロキサン系共重合体自体の耐熱性を向上させることができる。これは前記窒素原子含有多官能性単量体由来の重合体（Ｂ）の耐熱性が高いことに起因すると考えられる。また、アリルメタクリレート、１，３−ブチレングリコールジメタクリレートなどのメタクリレート系の多官能性単量体、ブタジエンなどのジエン類、ジビニルベンゼン等由来の単位を少なくとも有する重合体を用いた場合と比較して難燃性の悪化を抑制、もしくは改善することができる。
【００９４】
このような分子内に２以上のラジカル重合性基を有する窒素原子含有多官能性単量体由来の単位を少なくとも有する重合体（Ｂ）は、後述する窒素原子含有多官能性単量体と、これと共重合可能な後述するその他の単量体と、の混合物である重合体（Ｂ）形成用単量体を、公知のラジカル重合法を用いて重合した重合物である。前記ポリオルガノシロキサン（Ａ）をエマルジョンとして得た場合には、重合体（Ｂ）は、乳化重合法により得ることが好ましく、その際には、公知の重合開始剤、すなわち２，２‘−アゾビスイソブチロニトリル、過酸化水素、過硫酸カリウム、過硫酸アンモニウム等の熱分解型重合開始剤として用いることができる。また、重合温度を比較的低温を含む広い範囲で設定できることから、ｔ一ブチルパーオキシイソプロピルカーボネート、パラメンタンハイドロパーオキサイド、クメンハイドロパーオキサイド、ジクミルパーオキサイド、ｔ一ブチルハイドロパーオキサイド、ジ−ｔ−ブチルパーオキサイド、ｔ−ヘキシルパーオキサイド等の有機過酸化物、過酸化水素、過硫酸カリウム、過硫酸アンモニウムなどの無機過酸化物といった過酸化物、及び必要に応じてナトリウムホルムアルデヒドスルホキシレート、グルコースなどの還元剤を、組み合わせてレドックス型重合開始剤として用いることが好ましく、この場合、必要に応じて硫酸鉄（ＩＩ）等の遷移金属塩、また必要に応じてエチレンジアミン四酢酸ニナトリウム等のキレート剤、さらに必要に応じてピロリン酸ナトリウム等のリン含有化合物等を併用することが好ましい。前記有機過酸化物過酸化水素の中でも、クメンハイドロパーオキサイド、ジクミルパーオキサイド等の芳香族環含有過酸化物を、レドックス型重合開始剤として用いることが好ましい。
【００９５】
重合体（Ｂ）形成用単量体１００重量％中の窒素原子含有多官能性単量体の割合は、本発明に係る難燃性発現の観点から、２０重量％以上が好ましく、５０重量％以上がより好ましく、８０重量％以上がさらに好ましく、１００重量％が最も好ましい。
【００９６】
前記窒素原子含有多官能性単量体としては、トリアリルアミンなどの三級アミン類、ジアリルイソシアヌレート、ジアリルーｎ一プロピルイソシアヌレート、トリアリルイソシアヌレート、トリメタリルイソシアヌレート、トリス（（メタ）アクリロキシエチル）イソシアヌレートなどのイソシアヌル酸骨格を有する化合物、トリアリルシアヌレートに代表されるシアヌル酸骨格を有する化合物、トリ（メタ）アクリロイルヘキサハイドロトリアジン等が挙げられ、中でもイソシアヌル酸骨格を有する化合物、特にトリアリルイソシアヌレート、またはシアヌル酸骨格を有する化合物、特にトリアリルシアヌレートが好ましく、トリアリルイソシアヌレートが最も好ましい。
【００９７】
前記窒素原子含有多官能性単量体と共重合可能な他の単量体としては、後述するエチレン性不飽和単量体と同様のものが用いられるが、その他、ジビニルベンゼン、ジビニルナフタレン、ジビニルアントラセン、ジイソプロペニルベンゼン、アリル（メタ）アクリレート、トリアリルベンゼントリカルボキシレート、ジアリルフタレート、エチレングリコールジメタクリレート、１，３−ブチレングリコールジメタクリレート、２，２’−ジビニルビフェニル、２，４’−ジビニルビフェニル、３，３’−ジビニルビフェニル、４，４’−ジビニルビフェニル、２，４’−ジ（２−プロペニル）ビフェニル、４，４’−ジ（２一プロペニル）ビフェニル、２，２’−ジビニルー４−エチルー４’−プロピルビフェニル、３，５，４’−トリビニルビフェニル等の多官能性単量体も用いることができる。さらに良好な難燃性発現のために、スチレン、α一メチルスチレン、ビニルナフタレン、ビニルビフェニルなどの芳香族ビニル系単量体、アクリロニトリルなどのシアン化ビニル系単量体、メチルメタクリレート、エチルメタクリレート、メチルアクリレート、エチルアクリレートといったアルキル基の炭素数が２以下のアルキル（メタ）アクリレート、２，２’−ジビニルビフェニル、２，４’−ジビニルビフェニル、３，３’−ジビニルビフェニル、４，４’−ジビニルビフェニル、２，４’−ジ（２−プロペニル）ビフェニル、４，４’−ジ（２−プロペニル）ビフェニル、２，２’−ジビニル−４−エチル−４’−プロピルビフェニル、３，５，４’−トリビニルビフェニル等の非縮合多芳香環含有多官能性単量体を用いても良い。
【００９８】
（エチレン性不飽和単量体由来重合体（Ｃ））
前記エチレン性不飽和単量体由来の重合体（Ｃ）には、本発明に係るポリオルガノシロキサン含有グラフト共重合体とマトリクス樹脂との相溶性を確保する効果がある。本発明に係る難燃性発現の観点から、重合体（Ｃ）のガラス転移温度は４０℃以上とすることが好ましく、６０℃以上がより好ましく、９０℃以上がさらに好ましい。
【００９９】
このようなエチレン性不飽和単量体由来の重合体（Ｃ）は、後述するエチレン性不飽和単量体を、必要に応じて連鎖移動剤と共に、公知のラジカル重合法を用いて重合した重合物である。前記ポリオルガノシロキサン（Ａ）、及び多官能性単量体由来の単位を少なくとも有する重合体（Ｂ）を含む重合体混合物をエマルジョンとして得た場合には、重合体（Ｃ）は、乳化重合法により得ることが好ましい。前記連鎖移動剤を用いることにより、得られるポリルガノシロキサン含有共重合体の耐熱性や熱安定性、最終成形体の難燃性・耐衝撃性等が改良される場合がある。このような連鎖移動剤としては、不飽和テルペン類、メルカプタン類などが例示されるが、中でも前記メルカプタン類が好ましく、臭気のないポリオルガノシロキサン含有グラフト共重合体、又は本発明に係る樹脂組成物が得られることから、２−エチルヘキシルチオグリコレートが最も好ましい。前記連鎖移動剤の前記エチレン性不飽和単量体に対する使用量は、重合体（Ｃ）のグラフト効率や、マトリクス樹脂中でのポリオルガノシロキサン含有共重合体の分散性、本発明に係る難撚性・機械的特性の観点から、好ましくは０，０１重量％以上、より好ましくは０．０５重量％以上、さらには０．１重量％以上であり、好ましくは１０重量％以下、より好ましくは５重量％以下、さらには２重量％以下である。
【０１００】
前記エチレン性不飽和単量体としては、スチレン、α−メチルスチレン、ビニルトルエン、ビニルナフタレン、ビニルビフェニル等の芳香族ビニル系単量体、アクリロニトリル等のシアン化ビニル系単量体、メチルアクリレート、エチルアクリレート、ブチルアクリレート、オクチルアクリレート、２一エチルヘキシルアクリレート、ラウリルアクリレート、ステアリルアクリレート、ベンジルアクリレート、メチルメタクリレート、エチルメタクリレート、ブチルメタクリレート、オクチルメタクリレート、ラウリルメタクリレート、ミリスチルメタクリレート、ステアリルメタクリレート、ベヘニルメタクリレート、ベンジルメタクリレート等のアルキル（メタ）アクリレート、アクリルアミド、メタクリルアミド、ドデシルメタクリルアミド、シクロドデシルメタクリルアミド、アダマンチルメタクリルアミド等の（メタ）アクリルアミド等が挙げられる。なお、本発明において特に断らない限り、例えば（メタ）アクリルとはアクリル、及び／又は、メタクリルを意味する。
【０１０１】
これらの単量体の中でも、前記エチレン性不飽和単量体として好ましいのは、本発明に係る難燃性発現の観点から、スチレン、α一メチルスチレン、ビニルナフタレン、ビニルビフェニルなどの芳香族ビニル系単量体、アクリロニトリルなどのシアン化ビニル系単量体、メチルメタクリレート、エチルメタクリレート、メチルアクリレート、エチルアクリレートなどのアルキル基の炭素数が２以下のアルキル（メタ）アクリレートであり、より好ましいのは、単独重合体のガラス転移温度が４０℃以上、さらに好ましくは６０℃以上、さらには９０℃以上である単量体のみを用いる場合であり、そのようなより好ましい単量体としてはスチレン、α一メチルスチレン、ビニルナフタレン、ビニルビフェニル、アクリロニトリル、メタクリロニトリル、メチルメタクリレート等である。
【０１０２】
このような好ましい単量体に必要に応じて、イタコン酸、（メタ）アクリル酸、フマル酸、マレイン酸等のカルボキシル基含有ビニル系単量体、無水マレイン酸等の酸無水物系単量体、４−スチレンスルホン酸、２−アクリルアミド−２−メチルプロパンスルホン酸等のスルホン酸基含有ビニル系単量体又はそれらのナトリウム塩、カリウム塩、カルシウム塩、マグネシウム塩、アルミニウム塩、有機フォスフォニウム塩、有機スルフォニウム塩や有機アンモニウム塩、グリシジルメタクリレート等のエポキシ基含有ビニル系単量体、オキセタンメタクリレート等のオキセタン環含有ビニル系単量体、２−ヒドロキシエチルメタクリレート、４−ヒドロキシブチルアクリレート等の水酸基含有ビニル系単量体等の官能基含有ビニル系単量体を併用することもできる。
【実施例】
【０１０３】
以下では、本発明をより具体的に表す実施例を説明するが、本発明はこれらのみに限定されない。なお、以下における測定および試験はつぎのように行った。
【０１０４】
（重合転化率）
得られたラテックスの一部を採取・精秤し、１３０℃の熱風乾燥器中で１時間乾燥後の固形分量を精秤することでラテックス中の固形成分比率を求め、下記数式１によりで算出した。なお、連鎖移動剤は仕込み単量体として取り扱った。
【０１０５】
【数１】
2010222392.tif 000002
【０１０６】
（体積平均粒子径）
シードポリマー、ポリオルガノシロキサン粒子およびグラフト共重合体の体積平均粒子径をラテックスの状態で測定した。測定装置として、日機装株式会社製のＭＩＣＲＯＴＲＡＣ  ＵＰＡ１５０を用いて体積平均粒子径（μｍ）を測定した。
【０１０７】
（グラフト率）
本発明のグラフト共重合体約２ｇを精秤したのち、約１００ｇの２一ブタノンを抽出溶媒として１２時間その中に浸漬した。超遠心分離機によりゲル分を沈降させて上澄みとゲル分を分離した。回収されたゲル分に対し２一ブタノンの追加と超遠心分離操作をさらに２回繰り返して行なった。超遠心分離は１回あたり３０，０００ｒｐｍ・１時間の条件で実施した。回収されたゲル分を乾燥させ、重量を精秤した。ゲル分含有率を下記式２に従って求めた。
【０１０８】
【数２】
2010222392.tif 000003
【０１０９】
次に先の２一ブタノン可溶成分の上澄みすべてをあわせて溶液が約２０ｇになるまで濃縮し、これを３００ｍｌのメタノール中に滴下してメタノール不溶の成分（フリーポリーマー）を再沈殿した。フリーポリマーを回収・乾燥して電量を精秤し、フリーポリマー含有率を下記（式２）に従って求めた。
【０１１０】
【数３】
2010222392.tif 000004
【０１１１】
使用した原料に基づいて下記数式４を求め、ゲル分含有率、フリーポリマー含有率、シロキサン使用率を用いて下記数式５としてグラフト率を求めた。
【０１１２】
【数４】
2010222392.tif 000005
【０１１３】
【数５】
2010222392.tif 000006
【０１１４】
（還元粘度）
上記と同様に分別してフリーポリマーを得た。これを０．２ｇ／１００ｃｍ３のアセトン溶液とし、３０℃で還元粘度を測定した。
【０１１５】
（重量平均分子量）
ポリマーを、約０．２％のテトラヒドロフラン（ＴＨＦ）溶液とし、その溶液をゲル浸透クロマトグラフィー（ＧＰＣ）分析することにより重量平均分子量（Ｍｗ）を決定した。ＧＰＣ分析においては東ソー（株）社製ＨＬＣ−８２２０ＧＰＣシステムを使用し、カラムはＴＳＫ  Ｇｕａｒｄｃｏｌｕｍｎ  Ｓｕｐｅｒ  ＨＺ−ＨおよびＴＳＫｇｅｌ  Ｓｕｐｅｒ  ＨＺＭ−Ｈ（東ソー（株）製）を用い、ＴＨＦを溶出液とし、ポリスチレン換算で解析した。
【０１１６】
（耐衝撃性）
ＡＳＴＭＤ−２５６に準じて、アイゾット試験により評価した。
【０１１７】
（製造例：ポリオルガノシロキサン粒子（Ｓ−３）の製造）
イオン交換水２００重量部、アルキル基の平均鎖長が１２のアルキルベンゼンスルホン酸ナトリウム（ＳＤＢＳ）１重量部、ドデシルベンゼンスルホン酸（ＤＢＳＡ）１重量部、平均分子量２０００の末端ジヒドロキシポリジメチルシロキサン（ＤＨＰＤＭＳ）９７．５重量部、及びγ−メタクリロイルオキシプロピルメチルジメトキシシラン（ＤＳＭＡ）２．５重量部からなる混合物を、ホモミキサーにより１００００ｒｐｍで５分間撹搾後、高圧ホモジナイザーに５００ｂａｒの圧力下で３回通過させてシロキサンエマルジョンを調製した。このエマルジョンを速やかに撹搾機、還流冷却器、窒素吹込口、単量体追加口、温度計を備えた５ロフラスコに一括して仕込んだ。系を撹搾しながら、３０℃で６時間反応させた。その後、２３℃に冷却して２０時間放置後、系のｐＨを３重量％炭酸水素ナトリウム水溶液で６．８にして重合を終了し、ポリオルガノシロキサン粒子（Ｓ−３）を含むラテックスをえた。重合転化率は９７％、ポリオルガノシロキサン粒子のラテックスの体積平均粒子径は０．２８μｍ、ポリオルガノシロキサン成分の重量平均分子量は２３万であった。
【０１１８】
（製造例：ポリオルガノシロキサン含有グラフト共重合体（ＳＧ−１０）の製造）
撹搾機、還流冷却器、窒素吹込口、単量体追加口および温度計を備えた５ロフラスコに、イオン交換水２４０重量部（オルガノシロキサン粒子を含むラテックスからの持ち込み分を含む）、及び上記ポリオルガノシロキサン粒子（Ｓ−３）のラテックスを固形分相当で８３．５重量部を仕込み、系を撹搾しながら窒素気流下に重合である温度６０℃まで昇温した。その温度に到達してから１時間後に、ナトリウムホルムアルデヒドスルホキシレート（ＳＦＳ）０．２５重量部、エチレンジアミン４酢酸２ナトリウム（ＥＤＴＡ）０．００２重量部、及び硫酸第一鉄０．０００５重量部を添加したのち、トリアリルイソシアヌレート（ＴＡＩＣ）２重量部、及びクメンハイドロパーオキサイド（ＣＨＰ）０．０５重量部からなるグラフト単量体の混合物（ＭＧ−１）を一括で追加し、３０分間撹搾を続けた。
【０１１９】
その後、さらにクメンハイドロパーオキサイドを０．０４重量部添加して３０分間撹搾した後、メチルメタクリレート（ＭＭＡ）１４．５重量部、２−エチルヘキシルチオグリコレート（２ＥＨＴＧ）０．０６重量部、及びＣＨＰ０．１４５重量部からなるグラフト単量体の混合物（ＭＧ−２）を２０重量部／時間の追加速度で滴下追加した。ＭＧ−２追加終了後、さらに２時間撹搾を続け、さらにＣＨＰ  ０．０５重量部を添加してから３０分間撹搾を続けることによってポリオルガノシロキサン含有グラフト共重合体（ＳＧ−１０）のラテックスを得た。グラフト成分すべての重合転化率は１００％であり、ラテックスの体積平均粒子径は０．３０μｍであった。
【０１２０】
７０℃に加温しミスト状に噴霧した前記ラテックスに、９０℃に加温しミスト状に噴霧した１０重量％塩化カルシウム水溶液を固形分で４重量部相当となるように接触させて凝固スラリーを得た。得られた凝固スラリーを１２５℃まで加熱し、２分間保持した後、５０℃まで冷却して脱水、樹脂量の１５倍の水で２回洗浄後、乾燥させてポリオルガノシロキサン含有グラフト共重合体ＳＧ−１０の粉体を得た。上述したグラフト率は１．１２、還元粘度は０．０８ｄｌ／ｇ、フリーポリマーの重量平均分子量は１１万２０００であった。
【０１２１】
（参考実施例１、参考比較例１〜５：Ｎｙ／ＡＢＳ樹脂の低温耐衝撃性改良）
ポリオルガノシロキサン含有グラフト共重合体ＳＧ−１０、市販の耐衝撃性改良剤であるＭＢＳ樹脂（（株）カネカ製、商品名：カネエースＢ−５６４）、市販のアクリル系耐衝撃性改良剤（（株）カネカ製、商品名：カネエースＭ−５８０）、市販の無水マレイン酸変性スチレン−エチレン−ブタジエン−スチレン共重合体（ＳＥＢＳ−ｇ−ＭＡ、旭化成（株）製商品名：タフテックＭ１９１１（登録商標））のいずれかの粉体５重量部を、又は耐衝撃性改良剤０重量部として、導電性付与剤であるアセチレンブラック（電気化学工業（株）製、デンカブラック（登録商標））２重量部と共に、マトリクス樹脂であるナイロン６（宇部興産（株）製、商品名：ＵＢＥナイロン１０１３Ｂ）８０重量部、及びＡＢＳ樹脂（日本Ａ＆Ｌ（株）、商品名：サンタックＡＴ−０８）２０重量部からなるＮｙ／ＡＢＳ、又は、マトリクス樹脂であるポリカーボネート樹脂（出光興産株式会社製、商品名：タフロンＡ２２００）８０重量部、及びＡＢＳ樹脂（日本Ａ＆Ｌ（株）、商品名：サンタックＡＴ−０８）２０重量部からなるＰＣ／ＡＢＳに対して配合して各々の樹脂組成物を得た。
【０１２２】
得られた各々の樹脂組成物を２軸押出機（株式会社日本製鋼所製ＴＥＸ４４ＳＳ）で２４０℃にて溶融混錬し、ペレットを製造した。得られたペレットを用いて、シリンダー温度２４５℃、金型温度４０℃に設定した株式会社ファナック（ＦＡＮＵＣ）製のＦＡＳ１００Ｂ射出成形機で１５０ｍｍ×２００ｍｍ×４ｍｍのプレートを作製した。得られたプレートを用いて評価した、成形体の落錘試験による耐衝撃性（−４０℃）、目視による外観評価、及び下記の方法による耐薬品試験をした結果を表１に併せて示す。
【０１２３】
（落錘試験による耐衝撃性の試験方法）
−４０℃にてプレートに重さ１ｋｇの鉄錘を落下させ、割れの有無を目視で判定した。割れが見られなかったものは「良」、割れが見られたものは「悪」とした。
【０１２４】
（耐薬品試験の方法）
プレートの一部を５０ｍｍ×５０ｍｍに切削して切り出し、ヘキサンに３０分浸淅した後に減圧乾燥させてから、形状の維持、クラックの有無を目視評価した。形状が維持されておりクラックが入らなかったものを「良」、形状が保たれなかったり、クラックが発生したりしたものは「悪」とした。
【０１２５】
【表１】
2010222392.tif 000007
【０１２６】
（参考実施例２〜３、参考比較例６〜７：Ｎｙ／ＰＰＥ樹脂の低温耐衝撃性改良）
ポリオルガノシロキサン含有グラフト共重合体ＳＧ−１０、市販の無水マレイン酸変性スチレン−エチレン−ブタジエン−スチレン共重合体（ＳＥＢＳ−ｇ−ＭＡ、旭化成（株）製商品名：タフテックＭ１９１１（登録商標））の粉体５重量部を、あるいはＳＧ−１０の粉体４重量部とＳＥＢＳ−ｇ−ＭＡ  １重量部の組合せを、又は耐衝撃性改良剤０重量部として、０．７クエン酸；０．１  ＫＩ・Ｈ２Ｏ（５０／５０ｗｔ％）；０．０１ヨウ化銅；１．０鉱油からなる添加剤２重量部と共に、マトリクス樹脂であるナイロン６（宇部興産（株）製、商品名：ＵＢＥナイロン１０１３Ｂ）７０重量部、及びＰＰＥ樹脂（旭化成ケミカルズ（株）製、商品名：ＰＰＥニートレジン（登録商標））３０重量部に対して配合して各々の樹脂組成物を得た。
【０１２７】
得られた各々の樹脂組成物を２軸押出機（株式会社日本製鋼所製ＴＥＸ４４ＳＳ）で３００℃にて溶融混錬し、ペレットを製造した。得られたペレットを用いて、シリンダー温度２８５℃、金型温度１００℃に設定した株式会社ファナック（ＦＡＮＵＣ）製のＦＡＳ１００Ｂ射出成形機で１５０ｍｍ×２００ｍｍ×４ｍｍのプレートを作製した。得られたプレートを用いて評価した、成形体の落錘試験による耐衝撃性（−４０℃）、目視による外観評価、及び前述の方法による耐薬品試験をした結果を表１に併せて示す。
【０１２８】
表１に見るように、参考比較例１〜７に比べ、参考実施例１〜３の樹脂組成物を用いた場合には低温での耐衝撃性、耐薬品性、及び成形体の外観がともに優れることが分かる。
【０１２９】
（実施例１）
天然モンモリロナイト（クニミネ工業（株）製、商品名：クニピアＰ）１００重量部をイオン交換水５０００重量部の水に分散し、これに１２−アミノドデカン酸２５重量部と濃塩酸１２重量部を加え、５分間攪拌したのち、濾過し、さらにこれを洗浄後、真空乾燥した。１２−アモノドデカン酸アンモニウムイオンとモンモリロナイトの複合体を得た。複合体中の層状硅酸塩分は８０重量％となった。
【０１３０】
マトリクス樹脂としてＮｙ／ＡＢＳ  １００重量部、及びポリオルガノシロキサン含有グラフト共重合体（ＳＧ−１０）を５重量部含む、前記参考実施例１の樹脂組成物に、前記モンモリロナイト複合体２．５重量部、およびカオリン（ＥＮＧＥＬＨＡＲＤ製、商品名：ＳＡＴＩＮＴＯＮ Ｎｏ．５）２重量部を添加して、上述と同様の方法で成形体の、低温での耐衝撃性、耐薬品性、及び成形体の外観を評価したところ、参考実施例１の評価結果と比べて、低温での耐衝撃性は同等で、耐薬品性は向上しており、外観は若干劣る結果となった。
【０１３１】
（比較例１）
マトリクス樹脂としてＰＣ／ＡＢＳ  １００重量部、ポリオルガノシロキサン含有グラフト共重合体（ＳＧ−１０）を５重量部含む、前記参考比較例１の樹脂組成物に、実施例１のモンモリロナイト複合体２．５重量部、およびカオリン（ＥＮＧＥＬＨＡＲＤ製、商品名：ＳＡＴＩＮＴＯＮ Ｎｏ．５）２重量部を添加して、上述と同様の方法で成形体の、低温での耐衝撃性、耐薬品性、及び成形体の外観を評価したところ、実施例１の評価結果と比べて、低温での耐衝撃性は同等で、耐薬品性は大幅に劣り、外観は若干劣る結果となった。
【０１３２】
（実施例２）
射出成型時に金型の間に樹脂フィルムを挟み込んだ上で、実施例１の樹脂組成物を射出成形する、いわゆるインモールド成形法（インサート成型法）を用いて、アクリル樹脂フィルム（（株）カネカ製、商品名：サンデュレン）をインモールド成型したサンプルにつき、上述と同様の方法で、低温での耐衝撃性、耐薬品性、及び成形体の外観を評価したところ、実施例１の評価結果と比べて、低温での耐衝撃性は同等で、耐薬品性も同等で、外観に優れ自動車のボディーや、ホイールカバー、（トラック等の）ステップ、イス、ドアミラー等の部材に適した成型体が得られた。
【０１３３】
（実施例３）
精製ベントナイト（クニミネ工業（株）製、商品名：クニピアＦ（登録商標））１００重量部をイオン交換水５０００重量部に分散し、これに１２−アミノドデカン酸２５重量部と濃塩酸１２重量部を加え、５分間攪拌したのち、濾過し、さらにこれを洗浄後、真空乾燥することで、１２−アモノドデカン酸アンモニウムイオンとベントナイトの複合体を得た。複合体中の層状硅酸塩分は８０重量％となった。
【０１３４】
マトリクス樹脂としてＮｙ／ＡＢＳ  １００重量部、及びポリオルガノシロキサン含有グラフト共重合体（ＳＧ−１０）を５重量部含む、前記参考実施例１の樹脂組成物に、前記ベントナイト複合体２重量部、および１５０μｍ径の篩での通過率５５％、真比重０．７０ｇ／ｃｍ３、かつ耐圧強度が１２０Ｋｇ／ｃｍ２の微小中空球体であるフライアッシュバルーン（東海興業（株）製、商品名：アートスフィア（登録商標））１５重量部を添加して実施例３の樹脂組成物を得て、この樹脂組成物を実施例２と同様の方法で、インモールド成形して、アクリル樹脂フィルム（（株）カネカ製、商品名：サンデュレン）をインモールド成型したサンプルにつき、上述と同様の方法で成形体の、低温での耐衝撃性、耐薬品性、及び成形体の外観を評価したところ、実施例２の評価結果と比べて、低温での耐衝撃性は同等で、耐薬品性も同等で、外観に優れ自動車のボディーや、ホイールカバー、（トラック等の）ステップ、イス、ドアミラー等の部材に適し、更に、実施例２の成型体より格段に軽いので、自動車の軽量化に貢献しうると考えられる成型体が得られた。
【０１３５】
（実施例４）
マトリクス樹脂としてＮｙ／ＰＰＥ  １００重量部、及びポリオルガノシロキサン含有グラフト共重合体（ＳＧ−１０）を５重量部含む、前記参考実施例３の樹脂組成物に、導電性付与剤であるカーボンナノファイバー（昭和電工（株）製、商品名：ＶＧＣＦ）１．５重量部、タルク（林化成社製、商品名：ミクロンホワイト５０００Ｓ（登録商標））１０重量部、及びシラン処理済みガラス繊維（旭ファイバーグラス（株）製、商品名：ミルドファイバー０６ＭＷ２−２０）１０重量部を添加して実施例４の樹脂組成物を得て、この樹脂組成物を参考実施例３と同様の方法で、成形体の、低温での耐衝撃性、耐薬品性、及び成形体の外観を評価したところ、参考実施例３の評価結果と比べて、低温での耐衝撃性は同等で、耐薬品性は向上しており、外観はやや劣る結果となった。
【０１３６】
得られたプレート成形体の対角上のコーナー部２端にかみそりの刃でノッチを入れ、液体窒素中で２箇所ともを脆性破壊した後、両破断面に銀塗料でペイントして１２時間乾燥した。高抵抗用抵抗率計を用いて抵抗を測定し、パーツ寸法を用いて体積抵抗率を求めたところ、５ｋΩｃｍ以下であり、導電性が確認できた。本実施例の樹脂組成物は、ボディー・フェンダー・ホイールカバー・（トラック等の）ステップ・ドア・ドアミラー・ハンドルなど、自動車外装に用いられる部品といった、静電塗装可能な部品の製造に特に有用と考えられた。
【０１３７】
（実施例５）
マトリクス樹脂としてＮｙ／ＰＰＥ  １００重量部、及びポリオルガノシロキサン含有グラフト共重合体（ＳＧ−１０）を５重量部含む、前記参考実施例３の樹脂組成物に、導電性付与剤であるカーボンナノファイバー（昭和電工（株）製、商品名：ＶＧＣＦ）１．５重量部、フライアッシュバルーン（東海興業（株）製、商品名：アートスフィア）１５重量部、シラン処理済みガラス繊維（旭ファイバーグラス（株）製、商品名：ミルドファイバー０６ＭＷ２−２０）５重量部を添加して実施例５の樹脂組成物を得て、この樹脂組成物を参考実施例３と同様の方法で、成形体の、低温での耐衝撃性、耐薬品性、及び成形体の外観を評価したところ、参考実施例３の評価結果と比べて、低温での耐衝撃性は同等で、耐薬品性は向上しており、外観はやや劣る結果となった。さらに、実施例４の成形体に比べ軽く、自動車の軽量化に貢献しうると考えられる成型体が得られた。
【０１３８】
得られたプレート成形体を用いて上記と同様に体積抵抗率を求めたところ、５ｋΩｃｍ以下であり、導電性が確認できた。本実施例の樹脂組成物は、ボディー・フェンダー・ホイールカバー・（トラック等の）ステップ・ドア・ドアミラー・ハンドルなど、自動車外装に用いられる部品といった、静電塗装可能な部品の製造に特に有用と考えられた。
【０１３９】
（比較例２）
参考実施例３のプレート成形体を用いて実施例５と同様にして体積抵抗率を求めたところ、１０１１ｋΩｃｍ以上であり、静電塗装には向かないと考えられた。